(57)【特許請求の範囲】
【請求項１】
一般式（Ｉ）で表されるエステル誘導体を少なくとも一種含有する液晶組成物。
【化１】
0003636485.tif 000009
（ただし、Ｘはハロゲン原子またはシアノ基を示し、Ｙはハロゲン原子または水素原子を示し、ｎは１または２であるものとする。）
【発明の詳細な説明】
【０００１】
【産業上の利用分野】
本発明は液晶材料として有用なエステル誘導体に関し、さらにこのエステル誘導体を含有する液晶組成物に関するものである。
【０００２】
【従来の技術】
液晶表示装置は、時計、電卓をはじめワープロ、テレビ等に広く利用されている。これらの液晶表示装置の中で特に多く使用されているのは、液晶材料の光学的異方性および誘電異方性を利用したＴＮ型（ねじれネマティック型）液晶表示装置である。
【０００３】
現在ＴＮ型などの液晶表示装置に用いられる液晶材料に要求される特性としては、液晶温度範囲が広いこと、電気光学的な応答速度が速いこと、視野角範囲が広いこと、駆動電圧が低いこと、化学的および光学的に安定であることなどが挙げられる。
【０００４】
また、高速化のためには液晶材料に低粘性が望まれる。電圧印加時の立ち上がり時間τonと電圧遮断時の立ち下がり時間τoff は
τon＝ηiiｄ2 （ε0 ΔεＶ2 −Ｋπ2 ）-1
τoff ＝ηiiｄ2 ／π2 Ｋ
で与えられる。ここで、ηiiは粘性のパラメータ、ｄは液晶層の厚み、ε0 は真空中の誘電率、Δεは誘電率の異方性、Ｖは印加電圧、Ｋは弾性率によるパラメータで、Ｋ＝ｋ11＋（ｋ33−２ｋ22）／４である（ｋ11、ｋ22、ｋ33は、それぞれスプレイ、ツイスト、ベンド弾性率である）。よって、応答速度をより速くするためには液晶材料が低粘性であること、つまり低粘性の液晶化合物が不可欠となっていた。
【０００５】
さらに液晶パネルの駆動電圧はしきい値電圧Ｖthの値に依存し、しきい値電圧Ｖthを小さくすることにより、より低い電圧で液晶表示装置を駆動させることができる。よって、しきい値電圧Ｖthを小さくする液晶材料が必要となっていた。
【０００６】
これまで、種々の液晶化合物が開発され、使用されているが、以上のような特性を全て満足する単一の液晶化合物は未だに見い出されていない。そのためにいろいろな特性をもった数種の液晶化合物を混合したり、あるいは非液晶化合物を混合したりして実用に供しているのが現状であるが、やはり、充分満足できるものではない。
【０００７】
また、この様な液晶化合物に、エステル誘導体を混合して用いる例もある。エステル誘導体には種々のものがあるが、液晶の添加物として用いられるものには、特願平５−１９２９８１号に開示されているｎ−アルキルカルボン酸−（４−フルオロ）−フェニルエステル、ｎ−アルキルカルボン酸−（４−トリフルオロメチル）−フェニルエステル等がある。
【０００８】
【発明が解決しようとする課題】
以上示したように、これまで、液晶組成物については種々検討されているが、未だ完全と言われるものは見いだされていない。そこで、新たな液晶化合物および、液晶添加物の出現が待ち望まれている。そこで本発明の目的は、液晶組成物に混合することによって、液晶組成物の粘性としきい値電圧Ｖthを小さくすることのできる新規なエステル誘導体を提供することである。
【０００９】
【課題を解決するための手段】
本発明のエステル誘導体は一般式（Ｉ）で表されるものである。
【００１０】
【化２】
0003636485.tif 000002
【００１１】
（ただし、Ｘはハロゲン原子またはシアノ基を示し、Ｙはハロゲン原子または水素原子を示し、ｎは１または２であるものとする。）
【００１２】
また、本発明の液晶組成物は、一般式（Ｉ）で表されるエステル誘導体を少なくとも一種含有するものである。
【００１３】
本発明のエステル誘導体の製造方法について、化３に例をあげて説明する。なお式中Ｘ、Ｙ、ｎは前記した意味を示す。まずカルボン酸に塩化チオニル、五酸化リン等のハロゲン化剤を作用させて酸塩化物（ｂ）を製造する。次に酸塩化物（ｂ）と置換フェノール（ｃ）とをピリジン等の不活性有機溶媒中で反応させた後、反応混合物を水洗、乾燥、再結晶することにより一般式（Ｉ）で表されるエステル誘導体を得ることができる。
【００１４】
【化３】
0003636485.tif 000003
【００１５】
本発明のエステル誘導体は多くの液晶化合物と混合し液晶組成物を製造することができる。本発明のエステル誘導体と混合可能な液晶化合物としてはエステル系、シクロヘキシルフェニル系、ビフェニル系、ピリミジン系、ジオキサン系、トラン系などが挙げられる。
【００１６】
【作用】
本発明のエステル誘導体は、通常の液晶化合物と比べて、分子の大きさが小さいため、粘性が低く、液晶化合物に混合することにより、液晶組成物の粘度を下げることができる。また、本発明のエステル誘導体は、末端にハロゲン原子等の電子吸引性の高い基が付いているために、このエステル誘導体を混合した液晶組成物のしきい値電圧Ｖthを下げることができる。
【００１７】
【実施例】
以下、実施例を用いて本発明を具体的に説明するが、本発明はこれら実施例に限定されるものではない。
【００１８】
（実施例１）
２−ブテン酸８．６ｇに塩化チオニル１１．８ｇを加え、還流下で２時間反応させ、反応終了後減圧下で塩化チオニルを留去し、その後２０ｍｍＨｇで減圧蒸留し、２−ブテン酸塩化物８．３ｇを得た。これをトルエン５０ｍｌに溶解させ、ｐ−シアノフェノール９．５ｇとピリジン３００ｇを加え４０℃で３時間反応させた。反応終了後１００ｍｌの水を加えて有機層を分離し、希塩酸次いで希アルカリ水溶液の順で洗浄し、さらに飽和食塩水で洗浄した後、無水硫酸ナトリウムを加えて乾燥させた。次にこの有機層を濾過し、濾液から溶媒を減圧留去した。得られた反応生成物をエタノールから再結晶し、１ｍｍＨｇで減圧蒸留を行い、化４記載の化合物である２−ブテン酸−（４−シアノ）−フェニルエステル１１ｇを得た。この化合物は融点５２．９℃であった。また、この化合物の赤外線吸収スペクトルを図１に示す。
【００１９】
【化４】
0003636485.tif 000004
【００２０】
（実施例２）
ｐ−シアノフェノール９．５ｇの代わりにｐ−フルオロフェノール９．０ｇを使用する以外は実施例１と同様の方法で化５記載の化合物である２−ブテン酸−（４−フルオロ）−フェニルエステル１０ｇを得た。この化合物は融点１５．５℃であった。また、この化合物の赤外線吸収スペクトルを図２に示す。
【００２１】
【化５】
0003636485.tif 000005
【００２２】
（実施例３）
ｐ−シアノフェノール９．５ｇの代わりに３，４−ジフルオロフェノール１０．４ｇを使用する以外は実施例１と同様の方法で化６記載の化合物である２−ブテン酸−（３，４−ジフルオロ）−フェニルエステル１２ｇを得た。この化合物は融点１５．５℃であった。また、この化合物の赤外線吸収スペクトルを図３に示す。
【００２３】
【化６】
0003636485.tif 000006
【００２４】
（実施例４）
２−ブテン酸８．６ｇの代わりに２，４−ヘキサジエン酸１１．２ｇを、ｐ−シアノフェノール９．５ｇの代わりに３，４−ジフルオロフェノール１０．４ｇを使用する以外は実施例１と同様の方法で化７記載の化合物である２，４−ヘキサジエン酸−（３，４−ジフルオロ）−フェニルエステル１３ｇを得た。この化合物は融点５２．７℃であった。また、この化合物の赤外線吸収スペクトルを図４に示す。
【００２５】
【化７】
0003636485.tif 000007
【００２６】
（実施例５）
市販のネマティック液晶組成物ＺＬＩ−１１３２（メルク社製）９０重量部に、実施例１で製造した本発明のエステル誘導体を１０重量部加え液晶組成物を作製した。その液晶組成物の特性を表１に示す。
【００２７】
ここで、比較のためにＺＬＩ−１１３２のみからなる液晶組成物の特性を測定したところ、Ｎ−Ｉ点７２℃、Δｎ０．１３８、粘度２７．９ｃＰ、Ｖth１．７３Ｖであった。
【００２８】
【表１】
0003636485.tif 000008
【００２９】
（実施例６〜８）
実施例５と同様にＺＬＩ−１１３２を９０重量部に、実施例２〜４で製造したエステル誘導体をそれぞれ１０重量部ずつ加え、液晶組成物を作製した。その液晶組成物の特性を表１に併せて示す。
【００３０】
表１から明らかなように、本発明のエステル誘導体は、それを含有する液晶組成物の粘性を小さくするとともに、しきい値電圧Ｖthも小さくするものである。
【００３１】
【発明の効果】
本発明のエステル誘導体は、液晶組成物に混合することによって、液晶組成物の粘性を小さくし、またしきい値電圧Ｖthも小さくすることができる。そのため、本発明のエステル誘導体を含有する液晶組成物は液晶材料として優れた特性を有し、またこの液晶組成物を搭載した液晶表示装置は、応答速度が速くなり、駆動電圧が低くなって、良好な表示特性を有する。さらに、本発明のエステル誘導体は種々の化合物との充分な相互溶解性が得られ、液晶組成物の構成物質として多くの液晶材料と組み合わせて使用することができ、液晶組成物の特性改良に有用なものである。
【図面の簡単な説明】
【図１】本発明のエステル誘導体の赤外線吸収スペクトルを表す図である。
【図２】本発明のエステル誘導体の赤外線吸収スペクトルを表す図である。
【図３】本発明のエステル誘導体の赤外線吸収スペクトルを表す図である。
【図４】本発明のエステル誘導体の赤外線吸収スペクトルを表す図である。
【図１】
0003636485.tif 000010
【図２】
0003636485.tif 000011
【図３】
0003636485.tif 000012
【図４】
0003636485.tif 000013